(57)【要約】【課題】芳香族化合物吸着性を有し、かつ力学的強度と弾性とを備えたＤＮＡ複合体を固定化したシリコーン構造体を大量に製造することができる方法及び該方法により得られたシリコーン構造体を提供する。【解決手段】本発明のＤＮＡ複合体を固定化したシリコーン構造体の製造方法は、ＤＮＡ１１を含有する水溶液と両親媒性分子１２を含有する水溶液とを混合してＤＮＡ複合体１３を形成する工程と、形成したＤＮＡ複合体を有機溶媒１４に溶解してＤＮＡ複合体溶解液１６を調製する工程と、網状構造を有するシリコーン１７を調製したＤＮＡ複合体溶解液中に浸漬することにより、シリコーンの網状構造内にＤＮＡ複合体と溶媒とを取り込ませ、シリコーンを膨潤させる工程と、膨潤させたシリコーンから溶媒を除去することにより、シリコーンの網状構造内にＤＮＡ複合体を固定化させる工程とを含む。【選択図】図２
2008012434.tif 000002
【特許請求の範囲】
【請求項１】
デオキシリボ核酸(11)を含有する水溶液と両親媒性分子(12)を含有する水溶液とを混合してデオキシリボ核酸複合体(13)を形成する工程と、
前記形成したデオキシリボ核酸複合体(13)を有機溶媒(14)に溶解してデオキシリボ核酸複合体溶解液(16)を調製する工程と、
網状構造を有するシリコーン(17)を前記調製したデオキシリボ核酸複合体溶解液(16)中に浸漬することにより、前記シリコーン(17)の網状構造内に前記デオキシリボ核酸複合体(13)と前記有機溶媒(14)とを取り込ませ、前記シリコーン(17)を膨潤させる工程と、
前記膨潤させたシリコーン(17)から有機溶媒(14)を除去することにより、前記シリコーン(17))の網状構造内に前記デオキシリボ核酸複合体(13)を固定化させる工程と
を含むことを特徴とするデオキシリボ核酸複合体を固定化したシリコーン構造体の製造方法。
【請求項２】
有機溶媒(14)にエタノールを更に含む請求項１記載の方法。
【請求項３】
網状構造を有するシリコーン(17)の形状が粒状又は塊状である請求項１記載の方法。
【請求項４】
デオキシリボ核酸複合体(13)をシリコーン(17)の網状構造内に取り込んだことを特徴とするデオキシリボ核酸複合体を固定化したシリコーン構造体。
【請求項５】
シリコーン(17)の形状が粒状又は塊状である請求項４記載のシリコーン構造体。
【発明の詳細な説明】
【技術分野】
【０００１】
本発明は、デオキシリボ核酸複合体を固定化したシリコーン構造体の製造方法及び該方法により得られたシリコーン構造体に関するものである。
【背景技術】
【０００２】
デオキシリボ核酸（Deoxyribonucleic Acid；以下、ＤＮＡという。）が二重らせん構造を持つことは周知である。水溶液中のＤＮＡは約１．５Å毎にマイナス電荷を持つ持続長約５００Åの棒状高分子に分類される。またＤＮＡの核酸塩基対層には芳香族化合物の選択的吸着性があることが知られている。
従来、支持体上の水溶性ＤＮＡ（例えば、サケの精巣由来のＤＮＡ）の水溶液もしくはその液膜、又は支持体上の水溶性ＤＮＡの薄層又は支持体上の水溶性ＤＮＡの溶液の液膜の濃縮乃至乾固により得られた薄層に、波長が２５０〜２７０ｎｍの範囲の紫外線を照射することにより、支持体に水溶性ＤＮＡの水不溶性架橋重合体を固定する方法が開示されている（例えば、特許文献１参照。）。この方法によれば、紫外線によりサケの精巣由来のＤＮＡに架橋反応を起こさせて水不溶化し、この不溶化技術により芳香族化合物よりなる環境ホルモンを吸着することができる。
【特許文献１】特開２００１−８１０９８号公報（特許請求の範囲、［００１９］［００２２］）
【発明の開示】
【発明が解決しようとする課題】
【０００３】
しかしながら、特許文献１に記載された方法では、紫外線を用いてＤＮＡを架橋反応させるために、ＤＮＡに長時間紫外線を照射する必要があり、大量生産に適しない問題点があった。また、紫外線照射により形成したものは強度や弾性などの力学的性質に劣り、また化学的安定性に乏しいため、このようなＤＮＡの不溶化物をカラムに充填して環境浄化材料として用いる場合、変形したり、壊れたりするなど、作業効率が低下することが問題点として挙げられる。
【０００４】
本発明の目的は、芳香族化合物吸着性を有し、かつ力学的強度と弾性とを備えたＤＮＡ複合体を固定化したシリコーン構造体を大量に製造することができる方法及び該方法により得られたシリコーン構造体を提供することにある。
【課題を解決するための手段】
【０００５】
請求項１に係る発明は、図１に示すように、ＤＮＡ１１を含有する水溶液と両親媒性分子１２を含有する水溶液とを混合してＤＮＡ複合体１３を形成する工程と、図２に示すように、形成したＤＮＡ複合体１３を有機溶媒１４に溶解してＤＮＡ複合体溶解液１６を調製する工程と、網状構造を有するシリコーン１７を調製したＤＮＡ複合体溶解液１６中に浸漬することにより、シリコーン１７の網状構造内にＤＮＡ複合体１３と有機溶媒１４とを取り込ませ、シリコーン１７を膨潤させる工程と、膨潤させたシリコーン１７から有機溶媒１４を除去することにより、シリコーン１７の網状構造内にＤＮＡ複合体１３を固定化させる工程とを含むことを特徴とするＤＮＡ複合体を固定化したシリコーン構造体の製造方法である。
請求項１に係る発明では、上記各工程を経ることにより、芳香族化合物を吸着する性質を有し、かつ力学的強度と弾性とを備えたＤＮＡ複合体を固定化したシリコーン構造体を大量に製造することができる。本発明の製造方法は、複雑な操作が必要な工程がないため、シリコーン構造体１８の大量生産に適している。
【発明の効果】
【０００６】
本発明のＤＮＡ複合体を固定化したシリコーン構造体の製造方法は、芳香族化合物吸着性を有するＤＮＡと両親媒性分子とから有機溶媒に可溶なＤＮＡ複合体を形成し、このＤＮＡ複合体を力学的強度と弾性とを備えた網状構造を有するシリコーンに固定化したので、芳香族化合物吸着性を有し、かつ力学的強度と弾性とを備えたＤＮＡ複合体を固定化したシリコーン構造体を大量に製造することができる。
【０００７】
また、本発明のＤＮＡ複合体を固定化したシリコーン構造体は、ＤＮＡ複合体をシリコーンの網状構造内に取り込んだことを特徴とし、本来ＤＮＡに備わっている芳香族化合物の選択的吸着性を維持するとともに、シリコーンの有する優れた強度や弾性といった力学的特性を併せ持つ。芳香族化合物の選択的吸着性を有するため、環境ホルモン等の有害な物質を吸着するカラム材料として工業施設などの排水プロセスなどの用途に利用可能である。また吸着対象である環境ホルモンの多くは発色性を有するため、本発明のシリコーン構造体を充填したカラムに環境ホルモンが吸着されると、カラム内部が発色することから環境ホルモンのインディケーター（indicator）としての応用が考えられる。また、高い力学的強度及び弾性を有するため、応力がかかる環境や流量の多い条件での使用が可能であり、環境浄化物質の実用化及び汎用化のために必要とされる重要な特性を備えている。更に、支持体であるシリコーンが化学的安定性を有しているため、例えば、生体内にシリコーン構造体を投与し、生体内に存在する有害物質を吸着し、その後体外に排出されるような、医療目的での応用も考えられる。
【発明を実施するための最良の形態】
【０００８】
次に本発明を実施するための最良の形態を図面に基づいて説明する。
本発明の製造方法では、先ず、図１に示すように、ＤＮＡ１１を含有する水溶液と両親媒性分子１２を含有する水溶液とを混合してＤＮＡ複合体１３を形成する。ＤＮＡ１１は二重らせん構造の周囲にマイナス電荷を有しており、水には溶解するが、有機溶媒には不溶である。そこで本発明の製造方法では、ＤＮＡを有機溶媒に可溶化させるため、複合体を形成する。複合体を構成する両親媒性分子１２は、ＤＮＡとの結合に必要なカチオン性を有し、かつ有機溶媒に可溶な疎水性部分を有する。
【０００９】
ＤＮＡ１１としては、水に可溶な水溶性ＤＮＡが好適である。水溶性ＤＮＡとしては、一本鎖のＤＮＡ又は二本鎖ＤＮＡ、例えば魚類の精巣又は動物の胸腺から得られるＤＮＡが挙げられる。具体的にはサケやニシン、タラの白子（精巣）などから得られるものが好ましい。また、哺乳動物や鳥類、例えばウシ、ブタ、ニワトリ等の胸腺から得られるものが好ましい。またその他、合成ＤＮＡ、特に（ｄＡ）−（ｄＴ）の塩基対を持つＤＮＡ配列、特に例えばｐｏｌｙ（ｄＡ）−ｐｏｌｙ（ｄＴ）型の配列を持つＤＮＡであってもよい。
【００１０】
本発明でいう両親媒性分子１２とは、四級アンモニウム塩などのカチオン基と、ある程度の大きさの疎水性部分を有する分子である。このような両親媒性分子は、カチオン性脂質や高分子が挙げられる。具体的には、カチオン性脂質としては、臭化セチルトリメチルアンモニウム（以下、ＣＴＡＢという。）、塩化セチルトリメチルアンモニウム、臭化ジドデシルジメチルアンモニウムが、高分子としては、ポリ（メタクロイルオキシエチルトリメチルアンモニウム）、ポリ（Ｎ，Ｎ−ジメチルアミノプロピルアクリルアミドメチルクロリド四級塩）等が挙げられる。
【００１１】
ＤＮＡ複合体１３の形成では、先ず、ＤＮＡ１１を含有する水溶液と両親媒性分子１２を含有する水溶液とをそれぞれ調製する。ＤＮＡ１１を含有する水溶液と両親媒性分子１２を含有する水溶液の濃度は、それぞれＤＮＡのアニオン基と両親媒性分子のカチオン基の個数が１：１になる濃度であれば、未反応物を減らすことができるため好適である。また希薄な濃度であれば大きな凝集体の形成を抑えることができるため好適である。大きな凝集体は有機溶媒への溶解性が低いおそれがあるためである。具体的には、１％濃度のＤＮＡ水溶液と、例えば、１．１％濃度のＣＴＡＢ水溶液のような濃度の組み合わせが好ましい。
【００１２】
次に、調製したＤＮＡ１１を含有する水溶液と両親媒性分子１２を含有する水溶液とを１：１の割合となるように室温で混合して放置する。混合した水溶液中では、ＤＮＡ１１のマイナス電荷と両親媒性分子１２のカチオン基とが引きあってＤＮＡ複合体１３が形成される。このＤＮＡ複合体１３は水に不溶となるため、沈殿物として形成される。
【００１３】
続いて、得られたＤＮＡ複合体１３の沈殿物を水溶液から取出し、水を加えて遠心分離し、上澄みを取り除くという操作を繰り返すことにより、沈殿物に含まれる未反応物を除去する。更に、凍結乾燥により沈殿物に含まれる水を取除くことにより、ＤＮＡ複合体１３が分離される。このようにして形成されたＤＮＡ複合体１３は、両親媒性分子の疎水性部分によって有機溶媒に溶解し、水には不溶な性質を有する。
【００１４】
次いで、図２に示すように、形成したＤＮＡ複合体１３を有機溶媒１４に溶解してＤＮＡ複合体溶解液１６を調製する。使用する有機溶媒１４は、ＤＮＡ複合体１３を溶解する能力と後に続く工程で網状構造を有するシリコーン１７を膨潤させる能力の双方を有することが必要である。このような有機溶媒１４としては、クロロホルム、ヘキサン、ベンゼン、酢酸エチルなどが挙げられる。上記有機溶媒は単一溶媒で使用しても良いし、２種以上の混合溶媒としても良い。ＤＮＡ複合体溶解液１６中に含まれるＤＮＡ複合体は有機溶媒に対して２％程度の割合となるように混合することが好ましい。また、有機溶媒１４にＤＮＡ複合体１３を溶解する能力が高いエタノールを更に含むことで、作業効率が向上する。具体的には、先ず、ＤＮＡ複合体１３を少量のエタノールで溶解し、次に例えばクロロホルムを投入してＤＮＡ複合体１３を完全に溶かすことにより、ＤＮＡ複合体が均一に溶解したＤＮＡ複合体溶解液１６が調製される。エタノールは有機溶媒１４の１０〜２０ｖｏｌ％とすることが好ましい。
【００１５】
次に、網状構造を有するシリコーン１７を調製したＤＮＡ複合体溶解液１６中に浸漬することにより、シリコーン１７の網状構造内にＤＮＡ複合体１３と有機溶媒１４とを取り込ませ、シリコーンを膨潤させる。網状構造を有するシリコーン１７は、粒状でも良いし、塊状であっても良く、本発明の製造方法により得られるシリコーン構造体の用途に併せて大きさや形状を選択することができる。
【００１６】
本発明で供される網状構造を有するシリコーン１７は、例えば以下のようにして製造することができる。
【００１７】
形状が粒状のシリコーンを製造する場合、あらかじめ、界面活性剤の水溶液を作っておく。界面活性剤としてはドデシルスルホン酸ナトリウム（以下、ＳＤＳという。）が好適である。１００ｃｃ〜２００ｃｃの水にＳＤＳを加え、濃度が１０％程度となるように界面活性剤水溶液を調製する。別に、以下の式（１）に示す両末端ビニルジメチルシロキサンとＰｔ触媒とを混合し、この混合体に更に以下の式（２）に示す環状シロキサンを加える。両末端ビニルジメチルシロキサンと環状シロキサンとの混合割合は、モル比で２：１程度が好ましい。
【００１８】
【化１】
2008012434.tif 000003
【００１９】
【化２】
2008012434.tif 000004
【００２０】
続いて、室温〜８０℃の温度に維持された界面活性剤水溶液に混合体を投入して２００〜１０００ｒｐｍの速度で攪拌すると、水溶液中で重合が起こり、内部に網状構造を有するポリジメチルシロキサン（polydimethylsiloxane；以下、ＰＤＭＳという。）粒子が形成される。上記条件では平均粒径が０．３ｍｍ程度のＰＤＭＳ粒子が形成される。形成される粒子の平均粒径は攪拌速度だけでなく、界面活性剤水溶液の濃度によってその大きさを調整することができる。粒子の平均粒径は小さい方が表面積は大きくなるがその分取扱い難く、平均粒径が大きいと表面積は小さくなるが、取扱い易いため、その用途によって大きさを調整することが好ましい。なお、界面活性剤水溶液の維持温度は、混合体中に添加した触媒量の増減によって調整される。例えば、触媒の添加量が多ければ界面活性剤水溶液の維持温度が室温程度でも重合が起こり、触媒の添加量が少なければ界面活性剤水溶液の維持温度を高めることで重合する。
【００２１】
形状が塊状のシリコーンを製造する場合、上記粒状シリコーンを製造する際に調整した混合体を、所定の大きさの容器に入れた後、室温で１〜２４時間程度放置しておくことにより、容器内部で重合が起こり、内部に網状構造を有するシリコーンの固化体が形成される。後は、形成された固化体を所望の大きさ、例えば５ｍｍ角の大きさのように切り分けることで塊状シリコーンを得ることができる。
【００２２】
このように製造した網状構造を有するシリコーン１７を先に調製したＤＮＡ複合体溶解液１６に浸漬する。網状構造を有するシリコーン１７は、溶解液１６に浸漬した状態で１日間程度放置することで、溶解液中の有機溶媒１４により膨潤し、網状構造にＤＮＡ複合体１３と有機溶媒１４とが取り込まれる。なお、図２では、技術内容を理解し易くするため、ＤＮＡ複合体溶解液１６に直接シリコーン１７を浸漬した図を用いているが、実際にはシリコーン１７の形状は粒状又は塊状であるため、シリコーン１７をメッシュで包み、このメッシュごとＤＮＡ複合体溶解液１６に浸漬することで、シリコーン１７の網状構造にＤＮＡ複合体１３と有機溶媒１４とを取り込ませている。使用するシリコーン１７の形状が粒状の場合、塊状に比べて表面積が大きいため、その分網状構造にＤＮＡ複合体１３を取り込み易く、固定化する量も多くなる。
【００２３】
続いて、膨潤させたシリコーン１７をＤＮＡ複合体溶解液１６から引き上げる。引き上げたシリコーン１７は、網状構造にＤＮＡ複合体１３と有機溶媒１４とが保持された状態となっている。
【００２４】
次に、膨潤させたシリコーン１７から有機溶媒１４を除去することにより、シリコーン１７の網状構造内にＤＮＡ複合体１３を固定化させる。溶解液１６から引き上げたシリコーン１７を例えば、１２０℃のオーブンに１日間程度入れて、シリコーン１７内部に保持された有機溶媒１４を蒸発させることで、膨潤していたシリコーン１７は収縮し、網状構造にＤＮＡ複合体１３が濃縮された状態で固定化される。
【００２５】
このように本発明の製造方法では、上記各工程を経ることにより、芳香族化合物吸着性を有し、かつ力学的強度と弾性とを備えたＤＮＡ複合体を固定化したシリコーン構造体１８を製造することができる。本発明の製造方法は、複雑な操作が必要な工程がないため、シリコーン構造体１８の大量生産に適している。
【００２６】
上記製造方法により得られた本発明のＤＮＡ複合体を固定化したシリコーン構造体１８は、ＤＮＡ複合体１３をシリコーン１７の網状構造内に取り込んだことを特徴とし、本来ＤＮＡに備わっている芳香族化合物の選択的吸着性を維持するとともに、シリコーンの有する優れた強度や弾性といった力学的特性を併せ持つ。本発明のシリコーン構造体１８は、芳香族化合物の選択的吸着性を有するため、環境ホルモン等の有害な物質を吸着するカラム材料として工業施設などの排水プロセスなどの用途に利用可能である。また吸着対象である環境ホルモンの多くは発色性を有するため、本発明のシリコーン構造体を充填したカラムに環境ホルモンが吸着されると、カラム内部が発色することから環境ホルモンのインディケーター（indicator）としての応用が考えられる。また、本発明のシリコーン構造体１８は、高い力学的強度及び弾性を有するため、応力がかかる環境や流量の多い条件での使用が可能であり、環境浄化物質の実用化及び汎用化のために必要とされる重要な特性を備えている。また、本発明のシリコーン構造体１８は、支持体であるシリコーンが化学的安定性を有しているため、例えば、生体内にシリコーン構造体を投与し、生体内に存在する有害物質を吸着し、その後体外に排出されるような、医療目的での応用も考えられる。
【実施例】
【００２７】
次に本発明の実施例を詳しく説明する。
＜実施例１＞
ＤＮＡとして平均塩基対数１０ｋｂｐのサケ白子由来のＤＮＡを、両親媒性分子としてＣＴＡＢを、網状構造を有するシリコーンとして、図３に示すような、平均粒径が０．３ｍｍの粒状ＰＤＭＳをそれぞれ用意した。
【００２８】
先ず、１．０ｇ／１００ｃｍ3濃度のＤＮＡ水溶液と１．１ｇ／１００ｃｍ3濃度のＣＴＡＢ水溶液をそれぞれ調製した。このＤＮＡ水溶液とＣＴＡＢ水溶液とを１：１の割合となるように室温で混合して放置することにより、ＤＮＡ複合体であるＤＮＡ−ＣＴＡ複合体の白色沈殿を生成させた。得られたＤＮＡ−ＣＴＡ複合体の白色沈殿を水溶液から取出し、遠心分離することにより、白色沈殿に含まれる水分及び未反応物を分離した。分離したＤＮＡ−ＣＴＡ複合体は、凍結乾燥した。次いで、ＤＮＡ−ＣＴＡ複合体を少量のエタノールで溶解し、更に、クロロホルムを投入して複合体を完全に溶解することにより、０．０２ｇ／ｃｍ3濃度のＤＮＡ−ＣＴＡ複合体溶解液を調製した。
【００２９】
次に、粒状ＰＤＭＳをＤＮＡ−ＣＴＡ複合体溶解液に浸漬し、浸漬した状態で１日間程度放置することで、ＰＤＭＳの網状構造にＤＮＡ−ＣＴＡ複合体と溶媒とを取り込ませ、粒状ＰＤＭＳを膨潤させた。続いて、膨潤させた粒状ＰＤＭＳをＤＮＡ−ＣＴＡ複合体溶解液から引き上げた。引き上げた粒状ＰＤＭＳを１２０℃のオーブンに１日間程度入れて、ＰＤＭＳ内部に保持された溶媒であるクロロホルム及びエタノールを蒸発させることで、膨潤していたＰＤＭＳを収縮させ、網状構造にＤＮＡ−ＣＴＡ複合体が濃縮された状態で固定化させることにより、シリコーン構造体を得た。
【００３０】
＜実施例２＞
網状構造を有するシリコーンとして、大きさが５ｍｍ角の塊状シリコーンを使用した以外は実施例１と同様にしてシリコーン構造体を製造した。
【００３１】
＜比較試験１＞
実施例１及び実施例２で得られたシリコーン構造体にどの程度ＤＮＡ−ＣＴＡ複合体が含有しているか、その重量を計測することにより含有量を算出した。その結果を表１に示す。
【００３２】
【表１】
2008012434.tif 000005
【００３３】
表１より明らかなように、比表面積が大きい粒状シリコーンを用いた実施例１のシリコーン構造体の方が、塊状シリコーンを用いた実施例２のシリコーン構造体よりも多くのＤＮＡ−ＣＴＡ複合体を含有していることが判った。
【００３４】
＜比較試験２＞
実施例１及び実施例２で得られたシリコーン構造体について、以下に示すアクリジンオレンジの吸着試験を行った。
【００３５】
先ず、以下の式（３）に示すアクリジンオレンジを用いて１０μｇ／ｃｍ3濃度のアクリジンオレンジ水溶液を調製した。このアクリジンオレンジ水溶液は、図４に示すように、波長λが４９１ｎｍで吸収ピークが得られた。
【００３６】
【化３】
2008012434.tif 000006
【００３７】
次に、このアクリジンオレンジ水溶液１０ｃｍ3中に実施例１で得られたシリコーン構造体１ｇを浸漬し、この状態で２日間放置した。同様に、アクリジンオレンジ水溶液１０ｃｍ3中に実施例２で得られたシリコーン構造体１ｇを浸漬し、この状態で２日間放置した。放置後は水溶液からシリコーン構造体を取り出した。更に、水溶液の上澄み液を採取し、波長λ＝４９１ｎｍで吸光度を測定した。同様にＤＮＡ−ＣＴＡ複合体を含有していないシリコーン構造体を用いて吸着試験を行い、吸光度を測定した。これらの結果を表２に示す。ただし、水をリファレンスとして用い、水の吸光度が０となるようにした。
なお、浸漬前とは、ＤＮＡ−ＣＴＡ複合体を含有していないシリコーン構造体を浸漬したアクリジンオレンジ水溶液の吸光度の結果であり、浸漬後とは、実施例１並びに実施例２のシリコーン構造体を浸漬したアクリジンオレンジ水溶液の吸光度の結果である。
【００３８】
【表２】
2008012434.tif 000007
【００３９】
表２より明らかなように、実施例１及び実施例２のシリコーン構造体を浸漬した後の上澄み液の吸光度はＤＮＡ−ＣＴＡ複合体を含有していないシリコーン構造体を浸漬した後の上澄み液の吸光度に比べて低い数値が得られており、アクリジンオレンジを良く吸着していることが判る。また、実施例１と実施例２とを比較すると、ＤＮＡ−ＣＴＡ複合体の含有量が多い実施例１の方がより吸着している結果が得られた。
【図面の簡単な説明】
【００４０】
【図１】ＤＮＡ複合体の形成を示す図。
【図２】ＤＮＡ複合体溶解液にシリコーンを浸漬してＤＮＡ複合体を固定化したシリコーン構造体の工程を示す図。
【図３】粒状ＰＤＭＳの写真図。
【図４】比較試験２で使用したアクリジンオレンジ水溶液の吸光度を示す図。
【符号の説明】
【００４１】
１１  ＤＮＡ
１２  両親媒性分子
１３  ＤＮＡ複合体
１４  有機溶媒
１６  ＤＮＡ複合体溶解液
１７  網状構造を有するシリコーン
１８  ＤＮＡ複合体を固定化したシリコーン構造体
【図１】
2008012434.tif 000008
【図２】
2008012434.tif 000009
【図４】
2008012434.tif 000010
【図３】
2008012434.tif 000011